質量で、C:0.08以下、Si:2.0以下、Mn:8.0~18.0、Ni:12.5~20.0、Cr:10.0~14.0、Mo:2.0~7.0、N:0.20以下、S:0.005以下を含有し、残部が鉄および不可避不純物からなる溶接材料であって、REMを0.001~0.1の範囲で含有することを特徴とする、再熱部における耐延性低下割れ性に優れた極低温用鋼用溶接材料。上述したように、溶接施行効率向上の観点から、狭開先で溶接し、好ましくは狭開先部分を1層1パスで溶接しても、極低温用鋼を良好に溶接でき、溶接部における良好な極低温特性を確保できるのみならず、特に、再熱部に発生する延性低下割れを防止可能な溶接金属の高温延性を飛躍的に改善できる技術の提供が切望されている。しかしながら、前述した非特許文献1に教示されている、S量の低減方法では、このような過酷な溶接条件下での特性が充分に得られないことが判明した。また、非特許文献1に示されている、不純物であるSを極力少なくすれば再熱部に発生する延性低下割れを防止できるといった考え方を適用しようとしても、特許文献1に開示されているS濃度は十分に低く、更なるS濃度を低減した溶接材料を製造することは非常に困難であるうえ、Sを含まない高純度原料を使用する必要があり、コストアップになり経済的ではない。一方、前述した特許文献1では、延性低下割れ防止について考慮していない。また、前述した特許文献1の実施例では、200mm厚の極低温用鋼を母材として用い、溶接速度7cm/minでTIG溶接を行ったことは記載されているが、開先角度や母材形状までは明記されていない。しかし、溶着金属部分から各種試験片を採取し、各種試験に供していることから、上記特許文献1では、狭開先施工が実施されなかったことは容易に想像でき、その為に延性低下割れが発生しなかったものと推察される。生産性や機械的構造物の強度向上を考慮すると、前述の狭開先化、母材の更なる厚肉化が切望されており、このような過酷な溶接条件下でも、上記特性を十分発揮できる溶接材料の提供が強く望まれている。本発明は上記事情に鑑みてなされたものであり、その目的は、再熱部における耐延性低下割れ性に優れた極低温用鋼用溶接材料を提供することにある。詳細には、狭開先で溶接し、好ましくは狭開先部分を1層1パスで溶接しても、極低温用鋼を良好に溶接でき、溶接部における良好な極低温特性強度、靱性などの機械的特性が得られることは勿論のこと、再熱部における延性低下割れを防止できる新規な極低温用鋼用溶接材料を提供することにある。上記課題を解決し得た本発明の極低温用鋼用溶接材料は、質量で、C:0.08以下、Si:2.0以下、Mn:8.0~18.0、Ni:12.5~20.0、Cr:10.0~14.0、Mo:2.0~7.0、N:0.20以下、S:0.005以下を含有し、残部が鉄および不可避不純物からなる溶接材料であって、REMを0.001~0.1の範囲で含有するところに要旨を有するものである。本発明によれば、溶接材料中の成分特にREMの含有量が適切に制御されているため、狭開先で溶接し、好ましくは狭開先部分を1層1パスで溶接しても、極低温用鋼を良好に溶接でき、溶接部における良好な極低温特性強度、靱性などの機械的特性が得られることは勿論のこと、再熱部における延性低下割れを防止できる新規な極低温用鋼用溶接材料を提供することができた。本発明者らは、再熱部における耐延性低下割れ性に優れた極低温用鋼用溶接材料を提供するため、鋭意検討した。詳細には、前述した特許文献1に記載の組成の溶接材料をベースとし、特に溶接施行率向上の観点から、狭開先で溶接し、好ましくは狭開先部分を1層1パスで溶接しても、上記特性を確保し得る極低温用鋼用溶接材料を提供するとの観点から、研究を重ねてきた。その結果、高温での耐延性低下割れ性に悪影響を及ぼすSの粒界偏析を抑制するためには、従来のように不純物であるSの量を極力低減化するだけでなく、REMを積極的に所定量添加することが有効であり、これにより、上記のような溶接施行効率の高い苛酷な溶接条件で溶接したとしても、凝固割れが抑えられることは勿論のこと、再熱部における耐延性低下割れ性に優れた極低温用鋼用溶接材料を提供できることを見出し、本発明を完成した本明細書において、極低温とは、絶対温度が4~14K程度の範囲を意味する。具体的には、超伝導コイルなどのように、液体ヘリウムや液体水素などの冷媒により冷却された状態で運転されるときの操業温度を意味する。本明細書において、極低温用鋼母材相当部分とは、上記の極低温域で用いられる鋼を意味する。本発明では、後に詳述するように、上記極低温用鋼を溶接する際に用いられる溶接材料の組成を特定したところに特徴があり、当該極低温用鋼については、通常用いられるものであれば特に限定する趣旨ではない。具体的には、例えば、SUS304L、SUS316Lなどのオーステナイトステンレス鋼オーステナイト組織を有するステンレス鋼、インコネル合金商標、高Mn鋼、析出強化非磁性鋼などを使用することができるが、特に、オーステナイトステンレス鋼が好ましく用いられる。本明細書において、溶接材料とは、溶接に用いられる材料であり、具体的には、溶接ワイヤ、ロッドなどを意味する。本明細書において、再熱部における耐延性低下割れ性に優れた単に高温延性に優れたと略記する場合がある。とは、後記する実施例に記載の条件で、1000°Cの高温引張試験を行ったとき、溶接金属の真ひずみが0.30以上であり、且つ、後記する実施例に記載の条件で耐割れ性を測定したとき、割れが0個のものを意味する。以下、本発明に係る溶接材料の成分について説明する。上記溶接材料は、C:0.08以下、Si:2.0以下、Mn:8.0~18.0、Ni:12.5~20.0、Cr:10.0~14.0、Mo:2.0~7.0、N:0.20以下、S:0.005以下を含有し、残部が鉄および不可避不純物からなる溶接材料であって、REMを0.001~0.1の範囲で含有するところに特徴がある。ここで、C、Si、Mn、Ni、Cr、Mo、N、Sの各元素の含有量は、基本的には、前述した特許文献1に記載の溶接材料と同じである。本発明では、上記特許文献1では意図していなかった再熱部における耐延性低下割れ性の向上詳細には、溶接施行効率向上のための、所定溶接条件下における上記特性の向上の観点から、REMを所定範囲で積極的に添加させたところに最大の特徴がある。まず、前提部分となるC、Si、Mn、Ni、Cr、Mo、N、Sについて説明する。C:0.08以下0を含まないCは、γオーステナイト形成元素であり、生地マトリックスの強化元素としても有効な元素である。このような作用を有効に発揮させるためには、Cを0.005以上含有することが好ましい。但し、C量が0.08を超えると靱性を阻害するため、その上限を0.08とする。C量の好ましい上限は0.05以下である。Si:2.0以下0を含まないSiは、脱酸元素として有効であり、このような作用を有効に発揮させるためには、Siを、0.1以上含有することが好ましい。より好ましくは0.40以上である。但し、Si量が2.0を超えると、δフェライトやσ相の生成により靱性が阻害されるため、その上限を2.0とする。Si量の好ましい上限は1.0以下である。Mn:8.0~18.0Mnは、γ形成元素として有効であり、また主要強化元素であるNの溶解度を上昇させて、Nによるブローホールの発生を防止する効果もある。また、Mnは脱酸元素として有効であり、このような作用を有効に発揮させるため、Mnを8.0以上含有する。好ましくは9.5以上である。但し、Mn量が18.0を超えると脆化相の析出により延性や靭性が阻害されるため、その上限を18.0とする。Mnの好ましい上限は15.0以下である。Ni:12.5~20.0Niは、γ形成およびγ安定化元素として重要な元素であり、特にγの安定化という観点から、強力なγ形成およびγ安定化元素であるN後記する。を補完するため、一般の極低温用鋼に比べて多めに含有させる。また、凝固過程や冷却過程でδフェライトの生成を抑制し、あるいはδフェライトが凝固しても速やかにγ組織に変態させ、靭性を向上させる元素である。更に、上記のγ組織はN固溶度が高く、また、凝固過程や冷却過程でN固溶度の低いδフェライトの生成が抑制されているため、Nによる溶接時のブローホールの発生が有効に防止される。特にNiは、前述したC、Mn、Ni、後記するNなどのγ安定化元素と比べて、耐食性や靭性などへの悪影響が殆どなく、本発明のように多く含有させることによってγ形成およびγ安定化による低透磁率の達成と共に、Nによるブローホールの防止効果が有効に得られる。これらの作用を有効に発揮させるため、Niを12.5以上含有する。好ましくは13.5以上である。但し、Ni量が20.0を超えても上記効果は飽和し、Niは高価な元素であるため経済的に無駄であることから、上限を20.0とする。Niの好ましい上限は15.0以下である。Cr:10.0~14.0Crは、耐食性および耐銹性の向上に寄与する元素である。また、主要強化元素であるNの溶解度を高める効果もある。このような作用を有効に発揮させるため、Crを10.0以上含有する。好ましくは11.0以上である。但し、Cr量が14.0を超えると、δフェライトの生成を促して靱性が損なわれるため、その上限を14.0とする。Crの好ましい上限は13.0以下である。Mo:2.0~7.0Moは、後記するNと同様、強化元素であり、Nの溶解度を高める元素でもある。更に、高温延性を改善する効果があり、耐延性低下割れ性を向上する効果がある。これらの作用を有効に発揮させるため、Moを2.0以上含有する。好ましくは4.0以上である。但し、Mo量が7.0を超えると、δフェライトの生成を促すと共に脆化相の析出により靱性が阻害されるため、その上限を7.0とする。Moの好ましい上限は6.0以下である。N:0.20以下0を含まないNは、Cと同様、強力なγ形成およびγ安定化元素であり、生地マトリックスの強化元素としても有効である。また靱性への悪影響もCより少ない。このような作用を有効に発揮させるためには、Nを0.03以上含有することが好ましく、より好ましくは0.10以上である。但し、N量が0.20を超えると、溶接時にブローホールが発生し、溶接欠陥の原因となるため、その上限を0.20とする。Nの好ましい上限は0.15以下である。S:0.005以下0を含まないSは、前述した非特許文献1に記載されているように、粒界偏析により再熱部における耐延性低下割れ性を悪化させる元素であるため、その上限を0.005以下とする。S量は少ない程良く、好ましくは0.0045以下であり、より好ましくは0.0040以下である。本発明の溶接材料は、上記の成分を含有することを前提にして、更にREMを0.001~0.1の範囲で含有するところに特徴がある。REMの添加により、Sの粒界偏析が抑制されるため、REMを添加しない場合に比べ、再熱部における耐延性低下割れ性が向上し、好ましくは、上記のような溶接施行効率の高い溶接条件で溶接したとしても、上記特性が発揮されることが判明した後記する実施例を参照。REMは脱硫効果が強く、溶接金属が形成される凝固段階で、溶存するSをREM系の硫化物で固定化できる。例えば、CeS、LaSなどの硫化物を形成すると考えられ、その結果として、Sの粒界偏析が抑制される。その後、次のパスの溶接にて再熱を受けたとしても、REM系硫化物は高温で安定であり、延性低下割れが起こる1000°CでもSをREM系硫化物として固定化することが可能である。その結果、1000°Cでの高温延性が改善し、耐延性低下割れ性が向上したものと推察される。REMの強い脱硫効果については従来より報告があるが、1000°Cでの高温延性改善作用を発揮することはこれまで知られていない。REMを0.001~0.1上述したようにREMは、再熱部における耐延性低下割れ性向上作用高温延性改善作用に大きく寄与する元素であり、このような作用を有効に発揮させるため、その下限を0.001以上とする。後記する実施例に示すように、REM量を0.001以上とすることにより、高温延性の指標である真ひずみが0.30以上となり、割れも抑えられて、所望の特性が発揮される。好ましくは、REM量を0.01以上とする。上記作用は、REM量の増加につれ、ほぼ比例的に向上する傾向にあるが、REM量が過剰になると、粒界にREMが偏析し、靱性が低下する恐れがあるため、その上限を0.1以下とする。好ましくは、REM量を0.06以下とする。好ましいREM量の範囲は、高温延性改善作用および過剰添加による靱性低下とのバランスを考慮し、適切に定めることが好ましい。REMについて、溶接材料一般における従来の位置づけを説明すると、REMは、酸化物や硫化物を形成し易い元素であり、これらを制御して高温凝固割れを防止する目的でREMを添加することは、これまでにもあった。しかしながら、前述したように、本発明のように大型の超伝導コイルなどの特殊用途に用いられる極低温用鋼用溶接材料の分野では、凝固割れの発生が問題になるような高速溶接は実施されず、通常の溶接材料で問題になるような高温凝固割れは発生し難いため、REMを積極的に添加することはなかった。更に、REMが延性低下割れが発生する1000°Cでの高温延性改善元素として有用であることはこれまで全く知られておらず、本発明者らの検討により、REMを0.001以上添加すると上記作用が有効に発揮されることが、はじめて明らかになった。本発明の溶接材料は、上記の成分を含み、残部:鉄および不可避的不純物である。不可避的不純物としては、製造上不可避的に混入し得る不純物が挙げられ、例えば、Pを、おおむね0.005以下、Bをおおむね0.0005以下に制御することが推奨される。次に、本発明において好ましく用いられる溶接条件について説明する。前述したように、近年、溶接施行効率の向上、機械的構造物の強度向上などに対する要請が益々強くなっており、このような要請に応えるため、狭開先化、母材の厚肉化、溶接施行条件の1層当たりのパス低減などが推奨されるが、このような過酷な溶接方法を採用したとしても、本発明の溶接材料を用いれば、延性低下割れを抑えることができる点で、極めて有用である後記する実施例を参照。開先角度開先角度を小さくすると溶着量を少なくできることから、コストを低減でき、溶接施行効率が向上する。20mm厚程度の一般的な溶接継手の場合、開先角度は、おおむね、20~50°であるのに対し、本発明のように極厚板の狭開先施工0~10°を対象にし、非常に狭いものとなっている。そのため、溶接金属に働く引張応力も高く、延性低下割れが極めて発生し易い溶接施工条件であるといえるが、本発明の溶接材料を用いれば、このような過酷な溶接施工条件下であっても、延性低下割れを抑えることができた点で、極めて有用である。その他の溶接施行条件更に本発明では、上記の狭開先部分を1層1パスで溶接施工することを推奨しており、非常に拘束が厳しいものである。更に本発明では、母材の厚みに関し、機械的構造物の強度を確保するという要請に応えるため、延性低下割れが無く溶接できる母材の最大厚みを260mmに設定することを推奨しており、前述した特許文献1の実施例の母材厚み200mmに比べ、約30程度厚みが増加している。本発明の溶接材料を用いれば、このような過酷な溶接施工条件下であっても、延性低下割れを抑えることができた点で、極めて有用である。本発明における上記以外の溶接条件は特に限定されず、TIG溶接、MIG溶接、電子ビーム溶接、レーザー溶接などが用いられる。以下、実施例を挙げて本発明をより具体的に説明するが、本発明は下記実施例によって制限されず、前後記の趣旨に適合し得る範囲で変更を加えて実施することも可能であり、それらはいずれも本発明の技術的範囲に包含される。耐割れ性の評価方法母材として、表1に示すSUS316LNを用意し、図1に示すような溝部を有するように加工した後、拘束用鋼板SM490Aの上に母材を重ね合わせ、互いが接する全周囲を予め拘束溶接した。また、溶接材料として、表2に示す成分の溶接ワイヤ直径1.2mm、残部:鉄および不可避的不純物を用意した。上記溶接ワイヤを用い、上記母材の溝部を1層1パスで8層肉盛溶接した。詳細な溶接施行条件は以下のとおりである。溶接法:TIG溶接溶接電流:240Aアーク電圧:12V溶接速度:8cm/minワイヤ供給速度:18g/min運棒:ウィービングパス間温度:100~150°Cシールドガス:Ar開先角度:10°このようにして得られた溶接試験体を用い、以下のようにして、耐割れ性を評価した。125mm×50mm×10mm溶接線方向長さが10mmの曲げ試験用の試験片を10本作製し、曲げ半径:50mmで側曲げ割れ試験をそれぞれ、実施し、浸透探傷試験により割れの有無を測定した。本実施例では、試験片全ての割れ数を測定し、以下の基準で耐割れ性を評価し、○を合格耐割れ性に優れると評価した。○:割れ個数ゼロ△:殆ど割れは無いが数個の割れが発生する×:数十個の割れが発生する高温延性の評価方法母材として、SM490Aを用意し、溶接材料として、表2に示す成分の溶接ワイヤを用いて図2に示すような1層2パスで5層肉盛溶接した。詳細な溶接施行条件は以下のとおりである。溶接法:TIG溶接溶接電流:200Aアーク電圧:12V溶接速度:8cm/minワイヤ供給速度:10g/min運棒:ウィービングパス間温度:100~150°Cシールドガス:Ar開先角度:20°このようにして得られた溶接試験体の溶接金属中央部図2中、引張試験片切出し位置を参照から図3に示す高温延性測定用試験片を採取した。引張試験前の平行部図3中、12mmの部分の直径を2箇所測定し、その平均値をD0とする。次に、以下の引張試験条件にて、1000°Cで高温引張試験を行った。引張速度:3mm/minひずみ速度:0.05s1、雰囲気:Ar上記引張試験の後、破断時のくびれ部図3中、12mmの部分の直径を2箇所測定し、その平均値をDとする。そして真ひずみを、2×lnD0/Dに基づいて算出した。本実施例では、上記のようにして得られた真ひずみが0.30以上のものを、高温延性に優れると評価した。本実施例では、上記のようにして測定される耐割れ性について割れの個数が0であり、且つ、上記のようにして測定される高温延性について真ひずみが0.30以上のものを、再熱部に発生する延性低下割れに優れると評価した。これらの結果を表2に併記する。表2のREM欄における-は、検出限界未満すなわち、不純物レベルを意味する。No.3および4は、REMを本発明の範囲内で含有した例であり、耐割れ性に優れており、且つ、破断時の真ひずみも0.30以上と、高温延性も良好であった。よって、本発明例では、再熱部に発生する延性低下割れに優れることが確認された。これに対し、No.1および2は、REMを本発明の範囲内で含まないすなわち、REMは、不純物レベルである比較例であり、No.1は、更にC量も多い比較例であるが、いずれも、割れの数が多くなり、且つ、真ひずみも小さくなって高温延性も低下した。同様にNo.5も、REMを本発明の範囲内で含まず、且つ、Mo量も少ない比較例であるが、割れの数が多くなり、且つ、Moが少ないため、真ひずみも著しく小さくなって高温延性も低下した。なお、上記表には示していないが、本発明の要件を満足する上記No.3および4の本発明例は、いずれも、溶接金属部における極低温4K時の機械的特性0.2耐力、破壊靭性値など、および室温時の非磁性特性も良好であることを確認している。